"アノード材料、カソード材料、および電解質材料を含む電池であり、カソード材料は、一次金属二硫化物、金属酸化物およびそれらの混合物からなる群より選ばれる一次カソード活物質、およびNiS2を含有し、そして電解質材料は、少なくとも約25重量の臭化リチウム、少なくとも約4重量の塩化リチウム、少なくとも約42重量のフッ化リチウム、および少なくとも約1重量の臭化カリウムを含有する、電池。一次カソード活物質は一次金属二硫化物であり、一次金属二硫化物はFeS2、CoS2およびそれらの混合物からなる群より選ばれる、請求項1に記載の電池。一次カソード活物質は一次金属二硫化物であり、前記一次金属二硫化物はFeS2である、請求項1に記載の電池。一次カソード活物質は金属酸化物であり、前記金属酸化物はFe3O4である、請求項1に記載の電池。一次カソード活物質に対するNiS2のモル比は1:1未満または約1:3未満、約1:5未満、約1:10未満、約1:1から約1:20まで、または約1:3から約1:20までである、請求項1に記載の電池。カソード材料は電解質材料のある量を含む、請求項1に記載の電池。カソード材料は、少なくとも約28重量の一次カソード活物質;および少なくとも約3重量のNiS2を含有する、請求項6に記載の電池。カソード材料は、約72重量以下の一次カソード活物質;および約32重量以下のNiS2を含有する、請求項6に記載の電池。カソード材料は約20から約40までの電解質材料を含む、請求項6に記載の電池。カソード材料および電解質材料は分離され、そしてカソード材料は、約47重量から約96重量までの一次カソード活物質;および約4重量から約53重量までのNiS2を含有する、請求項1に記載の電池。電解質材料は実質結合剤フリーである、請求項1に記載の電池。電解質材料は実質MgOフリーである、請求項1に記載の電池。電解質材料は、約41重量以下の臭化リチウム、約14重量以下の塩化リチウム、約64重量以下のフッ化リチウム、および約12重量以下の臭化カリウムを含有する、請求項1に記載の電池。カソード材料は少なくとも約1重量のLi2Oを含有する、請求項1に記載の電池。電池は実質Li2Sフリーである、請求項1に記載の電池。カソード材料は本質的に、一次カソード活物質、NiS2からなり、随意に電解質材料は本質的に、臭化リチウム、塩化リチウム、フッ化リチウムおよび臭化カリウムならびに随意にLi2Oからなる、請求項1に記載の電池。電池は、熱電池であり、そして発火材料を含む、請求項16に記載の電池。アノード材料は、リチウム、リチウム合金およびそれらの混合物からなる群より選ばれる、請求項1に記載の電池。アノード材料、カソード材料、および電解質材料を含む一次電池であり、カソード材料は一次金属二硫化物、金属酸化物およびそれらの混合物からなる群より選ばれる一次カソード活物質、およびNiS2を含有する、一次電池。カソード材料は実質Li2Sフリーである、請求項19に記載の一次電池。電池は、熱電池であり、そして発火材料を含む、請求項19に記載の一次電池。一次カソード活物質は一次金属二硫化物であり、一次金属二硫化物はFeS2、CoS2およびそれらの混合物からなる群より選ばれる、請求項19に記載の一次電池。一次カソード活物質は一次金属二硫化物であり、そして一次金属二硫化物はFeS2である、請求項19に記載の一次電池。一次カソード活物質は金属酸化物であり、金属酸化物はFe3O4である、請求項19に記載の一次電池。一次活性カソード材料に対するNiS2のモル比は1:1未満または約1:3未満、約1:5未満、約1:10未満、約1:1から約1:20まで、または約1:3から約1:20までである、請求項19に記載の一次電池。カソード材料は、一次カソード活物質の少なくとも約28重量、および少なくとも約3重量のNiS2を含有する、請求項19に記載の電池。熱電池に使用するカソード材料であり、一次金属二硫化物、金属酸化物およびそれらの混合物からなる群より選ばれる一次カソード活物質、およびNiS2を含有し、一次カソード活物質に対するNiS2のモル比は約1:3未満である、カソード材料。一次カソード活物質に対するNiS2のモル比は1:5未満、約1:10未満または約1:3から約1:20までである、請求項27に記載のカソード材料。カソード材料は、電解質材料のある量を含み、電解質材料は、少なくとも約25重量の臭化リチウム、少なくとも約4重量の塩化リチウム、少なくとも42重量のフッ化リチウム、および少なくとも約1重量の臭化カリウムを含有する、請求項27に記載のカソード材料。カソード材料は、少なくとも約28重量の一次カソード活物質、および少なくとも約3重量のNiS2を含有する、請求項29に記載のカソード材料。カソード材料は、約72重量以下の一次カソード活物質、および約32重量以下のNiS2を含有する、請求項29に記載のカソード材料。電解質材料は実質結合剤フリーである、請求項27に記載のカソード材料。カソード材料は実質Li2Sフリーである、請求項27に記載のカソード材料。したがって、伝導率、電圧および寿命において改善がもたらされる添加物を含むカソード材料のための継続的必要性が存在する。また一次電池、例えば、そのようなカソード材料を組み込み、そのような改善された性能を見せる熱電池のようなものの継続的必要性が存在する。概略.本開示の一つの態様において、電池には、アノード材料、カソード材料および電解質材料が含まれる。カソード材料には、一次カソード活物質およびNiS2が含有される。一次カソード活物質は、一次金属二硫化物、金属酸化物およびそれらの混合物からなる群より選ばれる。電解質材料には、少なくとも約25重量の臭化リチウム、少なくとも約4重量の塩化リチウム、少なくとも約42重量のフッ化リチウムおよび少なくとも約1重量の臭化カリウムが含有される。別の態様において、一次電池には、アノード材料、カソード材料および電解質材料が含まれる。電池のカソード材料は、一次カソード活物質およびNiS2を含有する。一次カソード活物質は、一次金属二硫化物、金属酸化物およびそれらの混合物からなる群より選ばれる。本開示のさらなる態様は熱電池での使用のためのカソード材料に向けられる。カソード材料は、一次カソード活物質およびNiS2を含有する。一次カソード活物質は、一次金属二硫化物、金属酸化物およびそれらの混合物からなる群より選ばれる。一次カソード活物質に対するNiS2のモル比は約1:3未満である。本開示の上述の態様に関して注目される特色の様々な改良が存在する。さらに、それらの特色はまた、本開示の上述の態様になお組み込むことができる。これらの改良およびさらなる特色が個々に、またはあらゆる組み合わせとして存在してよい。例えば、本開示の任意の例示的な実施形態に関して、以下に論ずる様々な特色を、単独または任意の組合せで、本開示の任意の上記態様に組み込むことができる。図面の全体にわたって、対応する参照符号は対応する部分を指し示す。図における要素は簡潔さ、および明快さのために示すものであり、必ずしも原寸に比例して描かれたものではないことに留意すべきである。例えば、本開示の実施形態の理解を深めることに役立てるために、図中の若干の要素の大きさを他の要素に関して過大視することができる。実施形態の詳細な説明.本開示は概して改善した熱電池カソード調剤物に、および改善したカソード材料または調剤物を含む電池に関する。図1は、本開示の熱電池での使用に適切な模範的な構成を有する熱電池100を示す。熱電池は、アノード102、電解質セパレータ電解質104、およびカソード106を含む。本開示に従って、カソード材料は、一次活物質例は、Fe3O4、FeS2、および/またはCoS2およびニッケルの硫化物およびより一層詳細には二硫化ニッケル、NiS2のある量を含む。以下により一層詳細に説明するように、一次活性カソード材料例は、Fe3O4、FeS2またはCoS2へのNiS2の添加は改善したセル性能をもたらす。本明細書で使用するように、電気化学装置を、そうでなければ電池およびいくつかの実施形態においては熱電池、コンデンサキャパシター、セル、電気化学セル等と称することができる。これらの参照は制限されるものでなく、電極および電解質の間の電子移動に関係する任意の装置が、本発明の範囲内として考えられると理解すべきである。さらに電気化学装置は負荷ロードにエネルギーを供給することができる単一または複数の連結した電気化学装置、電気化学セル、電池またはコンデンサに言及することができ、本明細書での任意の特定の装置への参照のいずれもまったく本開示を制限すると考えるべきでない。本開示の一またはそれよりも多く一以上の実施形態において、電気化学装置は使用後に再充電することができない一次電池である。一次電池は二次電池と比較して、典型的にそれらの設計においてそれほど複雑でなく、且つより一層少ないコストで生産することができる。金属二硫化物例は、CoS2またはFeS2に基づく二次電池は、再充電が可能となるのを電池に許容するLi2S等のような添加物を含むことができる。この点に関して、本開示のカソード材料は典型的にLi2Sを含有しないけれども、この化合物をセルの電気化学的放電中に生じさせることができ、そしてLi2Sのある量を生ずるセルは本開示の範囲内であると考えられることを理解すべきである。したがって、本明細書で使用するように、実質Li2Sフリーの実質的にLi2Sを含有しないカソード材料という語句は、相当量のLi2Sを含有しないが、電気化学セルでの放電に応じてそのような材料を含むことができる材料が含まれると理解すべきである。さらにこの点に関して、本明細書に使用するように放電前、実質Li2Sフリーである材料は、約1重量未満のLi2S、約0.5重量未満のLi2S、約0.1重量未満のLi2Sを含有することができ、または実のところ、本開示の範囲から外れることなく、測定が可能でないか、または検出が可能でない量のLi2Sを含有することができる。本開示の様々な実施形態に従って、ペレット即ち、ウエハーを生じさせるために、機械的押圧操作または他の粉体取扱手段、例えば、テープキャスティング成形のようなものにより、粉体を統合する固めることを含め、概してこの技術において既知の方法によって、熱電池において用いるためのカソード材料が調製される。ペレットを次に、電池を活性化するとき、電圧および電流を提供するために、所望の配置に積み重ねる。カソードに適した一次活物質には、Fe3O4のような金属酸化物またはFeS2、CoS2のような一次金属二硫化物またはそれらの混合物が含まれる。この点に関して、本明細書に使用するように一次金属二硫化物には、任意の金属二硫化物が含まれるが、以下に記載されるような添加剤としてのカソードにおいて含有されるNiS2を除くと理解すべきである。さらに一次金属二硫化物に使用されるような一次という用語は、金属硫化物が任意の他のカソード材料に関して例は、NiS2、二次金属硫化物または金属酸化物に関して、特定量にて存在することを包含する意味ではなく、そして金属酸化物および金属硫化物の組合せが、制限されることなく、任意の相対的比率でカソードにおいて使用することができると理解すべきである。本開示に従って、カソード材料を含む電池の伝導率を高め、電圧を上昇させ、寿命を長くし、および/または必要な熱注入を減少熱電池においてのようにさせるために、一次カソード活物質例は、Fe3O4のような金属酸化物、FeS2、CoS2のような一次金属二硫化物またはそれらの組合せをNiS2のある量と組み合わせることができる。特に、新しいカソード材料を一次熱電池に使用する実施形態において、十分な電池性能を提供する方法によって電池を活性化するには、少ない熱しか必要としないことを見出した。典型的に、少ない熱は、より一層低いスタック電圧および熱電池のためにより一層悪い性能をもたらす。しかしながら、以下の例に記載するように、新しいNiS2含有カソードは、慣習的なカソード材料を活用する電池と比較して、使い切るまでにより一層長い時間を与えるのに成功する。NiS2は商業上得ることができ、そしてこの技術における熟練の者当業者が利用できるあらゆる方法によって合成して生産することができる。この点に関して、一次という用語は、一次カソード活物質または簡潔に一次活物質に関して本明細書に使用されるように、制限される意味に考えるべきでないと理解すべきである。以下に記載するように、典型的に、カソード中の一次活物質の量モル量および重量の双方に関してはNiS2の量を超えるが、しかしながら、いくつかの実施形態において、本開示の範囲を外れないで、カソード中のNiS2の量は一次活物質の量を超えることができる。電池電圧を調節するために、カソード材料はまたLi2Oのようなリチウムのある量を含むことができる例は、少なくとも約1重量または約1重量から約5重量までのLi2O。この点に関して、またリチウム化添加物例は、Li2Oが、一次カソード活物質の一部分を構成すると考えられないことを理解すべきである。カソード材料の組成は、所望のセルへの適用に従って変動させることができる。カソード材料のための、例示的な、非制限の組成物を以下に記載する。この点に関して、さらに大体において、様々な模範的な実施形態において、カソード材料には、一次カソード活物質例は、Fe3O4、FeS2またはCoS2の少なくとも約28重量、少なくとも約35重量、少なくとも約45重量、少なくとも約55重量、少なくとも約65重量または実に少なくとも約70重量の一次カソード活物質;NiS2の少なくとも約3、少なくとも約5重量、少なくとも約10重量、少なくとも約15重量、少なくとも約20重量、少なくとも約25重量または実に少なくとも約30重量のNiS2;および/または電解質材料の少なくとも約20重量、少なくとも約24重量、少なくとも約28重量、少なくとも約32重量または実に少なくとも約36重量の電解質材料;および、随意に少なくとも約1のリチウム化添加物または少なくとも約3重量のリチウム化添加物が含有されうることに留意すべきである。さらに、これらの、または他の模範的な実施形態において、カソード材料には、一次カソード活物質の約72重量以下、NiS2の約32重量以下、および/または電解質材料の約40重量以下、および存在する場合には、リチウム化添加物の約5重量以下が含まれうることに留意すべきである。加えて、本明細書に詳細する一以上の実施形態において、列挙する成分の濃度は、本開示の意図する範囲を外れないで、本明細書で注目するより一層高い濃度およびより一層低い濃度の任意の組合せまたは入れ替えによって境界を接する範囲内例は、約3重量および約32重量の間または約10重量および約32重量の間のNiS2であってよいことに留意すべきである。さらにこの点に関して、本開示の熱電池のカソードは典型的にフラッディング電解質を含むため、カソード材料の成分は、本明細書全体にわたって例えば上記表1および続く以下の段落の場合のように、合計量の活性カソード材料、電解質材料およびリチウム化添加物もしあればの割合として典型的に表されることに留意すべきである。追加的に、または代わりに、若干の実施形態において、カソードは電解質材料を含まず例えばアノードのみがフラッディング電解質を含み、および/またはリチウム化添加物を含まないことを理解すべきである。例として、上記表1のカソード材料が電解質またはリチウム化添加物を含まない場合、カソード材料は以下の表2の例示的な非制限の組成を有することができる。この点に関して、さらに大体において、電極材料が電解質またはリチウム化添加物を含有しない模範的な実施形態において、カソード材料は一次カソード活物質の少なくとも約47重量、少なくとも約50重量、少なくとも約60重量、少なくとも約70重量、少なくとも約80重量、少なくとも約90重量または実に少なくとも約95重量の一次カソード活物質を含有することができる。これらの、および他の実施形態において、カソード材料は少なくとも約4重量のNiS2、少なくとも約10重量、少なくとも約20重量、少なくとも約30重量、少なくとも約40重量または実に少なくとも約50重量のNiS2を含有することができる。さらにこれらの、および他の模範的な実施形態において、カソード材料は一次活性カソード材料の約96重量以下を含むことができ、および/または約53重量以下のNiS2を含有することができることに留意すべきである。上記に述べたように、列挙する成分の濃度は、制限を伴わずに、本明細書で注目するより一層高い濃度およびより一層低い濃度の任意の組合せまたは入れ替えによって境界を接する範囲内であってよい。したがって、カソード材料が電解質材料またはリチウム化添加物を含まないこれらの、または他の実施形態において、カソード材料は列挙する成分例えば一次カソード活物質およびNiS2からなるか、または代わりに、本質的にこれらの成分即ち、他の化合物を含むが、電解質材料、リチウム化添加物およびすべての他の活性カソード材料を除外する。からなることができる。さらに、カソード材料が一以上のカソード一次活物質、NiS2、電解質材料および、随意にリチウム化添加物を含む上記実施形態において、カソード材料はこれら化合物からなるか、または代わりに、本質的にこれらの化合物例えば一次カソード活物質およびNiS2以外の活性カソード化合物を除くからなることができる。この点に関して、カソードが電解質材料および/またはリチウム化添加物等のような添加物を含むかどうかに関係なく、カソード材料中のNiS2の量が一次カソード活物質の量に関して比較的低い実施形態において、比較的低い量のNiS2の組込みにもかかわらず、カソードは改善された性能特性によって特徴付けられることが見出されたことを理解すべきである。例えば、そして様々な実施形態において、カソードにおける一次カソード活物質に対するNiS2のモル比は、1:1未満、そして好ましくは実に約1:3未満であってよい。他の実施形態において、一次カソード活物質に対するNiS2の比は、約1:5未満、または約1:10未満であることができる。したがって、一次カソード活物質に対するNiS2の比は、例えば、約1:1から約1:20まで、約1:3から約1:20まで、または約1:5から約1:10までの範囲であることができる。この点に関して、一次カソード活物質金属に対するニッケルのモル比例えばFeおよび/またはCoまたはそれらの組み合わせに対するNiのモル比であり、一以上のFe3O4、FeS2またはCoS2を一次活性カソード材料として使用する場合はまた、一次活性カソード材料に対するNiS2のモル比に関する上記範囲内に入ることができる。塩類、例えば、塩化カリウムKClおよび塩化リチウムLiCl共晶混合物と、MgO等のような結合剤材料とを混合し、そしてそれらの塩類をそれらの液相線温度より上で例えば少なくとも約500°Cまたは実に少なくとも約650°Cで溶解することによって、カソードをフラッディングし、そしてセルにはより一層長い寿命を可能とするのに適している電解質を調製することができる。粒径分布を制限するため、溶解した塩と結合剤との混合物をひいて粉にし、そしてふるいにかける。概して、電解質材料の粒子のサイズは重要でないが、しかしながら、当業者によって理解されるように電池設計に依存して粒子径が典型的な電池製造操作と調和しているのが好ましい。例えばテープ成形法は概して、ペレット押圧法に比べて小さい粒子を用いる。電解質材料を形成するためにペレット押圧法を用いる場合例えば、電解質材料を、カソードまたはアノードをフラッディングするために用いる場合のようなとき、電解質粒子が鋳型ダイを適切に満たすことを可能とするのに十分に小さいが、まだそれらがポンチPunchおよび鋳型の間の隙間に入り込まないように大きく、電解質粒子をスクリーニング選抜するのが好ましい。テープ成形法において、粒子は薄いテープが成形されるのを可能とする程十分に小さいことが好ましい。適切な粒径の範囲は当業者によって躊躇なく定められる。出発塩材料は、粉体状または顆粒状の形態いずれでもよく、そして好ましくは吸収された水分の量もしあればを取り除くのに十分な温度で乾燥する。経済上実際的なほどの、且つ選択された製造プロセスを考慮して実際的な程度、水分を取り除くことができる。概して、許容できない量ほどのアノード材料の酸化が生じない量まで水分量を減少させるのが好ましい。本開示の若干の実施形態において、例えば、材料から水分を取り除くために、電解質塩の材料を約100°Cから約400°Cまでの温度に加熱することができる。必要に応じて、セルのピーク電圧を制限することによって電圧調節を与えるために、酸化リチウムLi2O等のようなリチウム化添加物を電解質材料に添加することができる。電池成分ならびに電池それ自体を大体においてこの技術で既知の方法によって調製することができる。典型的に、構成要素例えば電解質塩、一次カソード活物質およびNiS2を、例えば上記組成物と調和した比率等のような適切な比率で計量し、そして均一な粉体を得るために混合する。一次カソード活物質およびNiS2は直接電解質塩材料に添加することができ、または代わりに、一次カソード活物質およびNiS2は最初に組み合わせて混合し、その後電解質材料に添加して混合することができる。任意の機械的混合方法、例えば手動で塩を撹拌し、原料をタービュラTurbulaブレンダーにおいてかきまわし、ジャーミル上で容器を転がすこと、またはその種の他のものによって物理的混合を続けることができる。混合を塩の合計量および混合法次第で、15分から2時間まで続けることができる。2010年4月5日に、米国出願第12/754,405号として出願され、ThermalBatteryElectrolyteMaterialsElectrodeElectrolyteCompositesandBatteriesIncludingSame熱電池電解質材料、電極-電解質複合材料、およびそれを含む電池と表題をつけられた米国特許出願公開第2010/0310917A1号に開示し、それをここですべての関連した、そして一貫した目的のために組み込まれるように、フラッディングを提供するため、伝統的な電解質に合わせて添加物を使用したカソードを調製することに加え、実質的に結合剤フリーの電解質すなわち実質MgOまたは他の結合剤を含まないものを使用した追加的調剤物を、NiS2添加物に合わせて追加的なカソード性能の改善を提供するために、カソード材料中に組み込むことができる。この実質的に結合剤フリーの電解質を、KCl-LiCl共晶混合物の電解質材料等のような、熱電池に慣習的に用いられる結合剤を含有する電解質の代わりとして使用することができる。この点に関して、本明細書で用いるように、結合剤レス用いない電解質材料または、代わりに電解質材料で実質結合剤フリーのものは、概して本質的に慣習的な結合剤例えばMgO、ヒュームドシリカまたはカオリナイト等のような粘土鉱物を含まない電解質に言及することに留意すべきである。例えば、様々な実施形態において、電解質材料は、約5重量未満の結合剤、約3重量未満、約1重量未満、約0.1重量未満の量の結合剤を含むか、または実に結合剤をまったく含まない電解質材料の合計重量に基づいてことができる。代わりに、または加えて、電解質材料成分例えば臭化リチウム、塩化リチウム、フッ化リチウム、および随意に臭化カリウムの濃度の和は、少なくとも約95重量、少なくとも約96重量、少なくとも約97重量、少なくとも約98重量、少なくとも約99重量または実に約100重量電解質材料の合計重量に基づいてであってよい。したがって、これらの、または他の実施形態において、電解質材料は列挙された成分からなるか、または代わりに、本質的にそれらからなることができる電解質材料は、例えば本質的に三つの成分の三元混合物、または本質的に四つの成分の四元混合物である。様々な模範的な実質結合剤フリーの電解質材料には、本開示の様々な実施形態によれば、臭化リチウムLiBr、塩化リチウムLiCl、フッ化リチウムLiF、および随意に臭化カリウムKBrの塩混合物が含まれる。三つまたは四つの塩の比率は、以下に示された範囲にある好ましい実施形態とは異なることができる。この点に関して、さらに大体において、電解質材料は、様々な模範的な実施形態において、少なくとも約25重量の臭化リチウム、少なくとも約30重量、少なくとも約35重量、または実に少なくとも約40重量の臭化リチウム;少なくとも約4重量の塩化リチウム、少なくとも約6重量、少なくとも約8重量、少なくとも約10重量、または実に少なくとも約12重量の塩化リチウム;少なくとも約42重量のフッ化リチウム、少なくとも約45重量、少なくとも約50重量、少なくとも約55重量、または実に少なくとも約60重量のフッ化リチウム;および随意に少なくとも約1重量の臭化カリウム、少なくとも約2重量、少なくとも約4重量、少なくとも約8重量、または実に少なくとも約10重量の臭化カリウムを含有することに留意すべきである。さらに、これらの、または他の模範的実施形態において、電解質材料は、約41重量以下の臭化リチウム;約14重量以下の塩化リチウム;約64重量以下のフッ化リチウム;および存在する場合、約12重量以下の臭化カリウムを含有することができることに留意すべきである。最後に、本明細書に詳述する一以上の実施形態において、列挙される成分の濃度は、本開示の意図する範囲を外れないで、本明細書で注目するより一層高い濃度およびより一層低い濃度の任意の組合せまたは入れ替えによって境界を接する範囲内であってよいこと例えば約25重量および約41重量の間、または約30重量および約41重量の間の臭化リチウムに留意すべきである。カソードでの使用のためのカソード材料の調製において、不純物を取り除くために、金属硫化物および/または金属酸化物およびNiS2を必要な場合、水および酸の洗浄技術および磁気スクリーニング遮へいを使用して精製することができ、および要望どおり、粒径を若干の特定範囲に制限するために、ふるいに通すことができる。上記のように電解質塩については、カソード材料の粒径は有用なセル製造方法例えばテープ成形またはペレット押圧と調和させて選定するのが好ましく、そして受け入れられない量のセル酸化を引き起こさない水分レベルが達成されるまで水分を取り除くことが好ましい。カソード材料の調製のために粉体押圧を使用する場合、混合粉体を計量し、そして鋳型中に導入し、単軸機械加圧プロセスを使用して固まらせる。以下の実施例に示すデータは押圧された粉体ペレットを用いて試験された材料についてのものであるが、またテープ成形法または熱電池用の成分を調製するための他の圧密化consolidation方法等のような手段によってこの材料の適用が可能である。一旦押圧成分をペレット状に固めてから、特定の電池設計に適用可能な場合、アノード102、電解質セパレータ104、およびカソード106、プラス熱供給源ペレット108を含め、様々な構成要素をスタック状に組み立てることによって、熱電池を準備することができる。それぞれ一つずつのアノード102、電解質セパレータ104、およびカソード106の組立物アセンブリーは単一セルを構成する。熱電池を生産するために複数のセルを順次に重ねることができる。この点に関して、図1に示すもの以外の熱電池の設計が、本開示の範囲から外れることなく使用できることを理解すべきである。図1は、電池活性化に応じて電解質を溶解するために用いられる熱ペレット108を含めて、熱電池のスタックの配置を示す。この配置を以下の実施例2に用いたが、この配置は、熱ペレット108を含まず、以下の実施例1に論じる単一セルの試験のために使用した。実施例1:NiS2の有無でのリチウム化されていないFeS2カソードを有するセルについての電圧トレースおよびインピーダンス図2は、500°Cで、1アンペアのベースロード基底負荷を、60秒につき1秒間継続して適用した5アンペアパルスを伴って適応し、試験した二つの熱単一セルについての電圧トレースを示す。第一の単一セルには、KCl-LiCl共晶混合物電解質でフラッディングしたリチウム-シリコンの合金アノード、MgOで固定拘束されたLiBr-LiCl-LiF電解質セパレータ、およびMgOで固定されたKCl-LiCl共晶混合物電解質でフラッディングされた合成NiS2約10.5重量添加物と共に一次FeS2約59.5重量を含有し、残りの30重量のカソードペレットを占めるカソードが含まれた。第一の単一セルはNiS2:FeS2およびNi:Feのモル比、1:5.7によって特徴付けられた。第二の熱単一セルには、同じアノードおよび電解質材料が含まれたが、同じMgOで固定された電解質でフラッディングされたFeS2だけを70重量含有するカソードを使用し、以下に標準のカソードと称した。電圧トレースの重なりを回避することによって二つのセルの性能を例示するために、標準のカソードの電圧を修飾したそれぞれのデータポイントを0.25ボルトによって減算した。図2から分るように、標準のカソードより遅く、新しいFeS2-NiS2カソード材料の電圧ロールオフが有利に生じた。図3は図2に示す試験による単一セルのインピーダンスを示す。図3において、オープンシンボル開放記号は標準のカソードを用いる単一セルに関するものであるが、その一方で、ソリッドシンボル中実記号は本開示のFeS2-NiS2カソード調剤物を用いる単一セルについてのものである。インピーダンスは以下の式を用いて算出した。すなわち、式中、Vベースは、パルスの適用に先立つ1アンペアベースロード下における最後の電圧データであり、Vパルスは、5アンペアパルスの適用後の第一のデータポイントであり、ibaseおよびipulseはVbaseおよびVpulseデータポイントが収集された電流引き込みのための対応するデータポイントである。図3に示すように、合成NiS2添加物の組み込み、すべての他の成分アノード、電解質セパレータを同じに保持することが、標準のカソードと比較してセルインピーダンス減少に関する性能における著しい改善をもたらす。実施例2:NiS2の有無でのリチウム化FeS2カソードを有する24個のセル電池についての電圧トレース図4は二つの異なるカソード材料を用いた電池試験中の電圧トレースを示す。0.20アンペアのベースロードを以下のように適用した様々なパルスと共に適用することによって、各電池を試験した:10ミリ秒間7アンペアパルス、次いで10ミリ秒間15アンペアパルス、次いで6アンペアの850パルスを約250ミリ秒間当たり50ミリ秒間、次いで10ミリ秒間、別の15アンペアパルスを適用した。第二の15アンペアパルスの後、0.20アンペアのベースロードを再開した。パルス中およびパルス間に、電圧を継続的に測定した。パルスは約250秒後には適用しなかった。第一のカソードは、実施例1の標準のカソードと実質同じであるが、リチウム化標準カソードの組成が、約70重量のFeS2、約1.5重量のLi2O、および約28.5重量のMgO固定されたKCl-LiCl共晶混合物電解質であるように、リチウム化添加物Li2Oの添加を伴った。第二カソード調剤物は、約57重量のFeS2、約12重量のNiS2、約1重量のLi2OおよびKBr、LiBr、LiCl、およびLiFを含有する実質結合剤フリーの電解質の約30重量を含んだ。第二カソード調剤物はNiS2:FeS2およびNi:Feのモル比、1:4.7によって特徴付けられた。各電池を順次に重ねた24個のセルを用いて構築した。双方の電池を-45°F-43°Cで保存した。各電池は、電気活性スクウィブ電気活性型の小花火を用いて活性化した。スクウィブは、各セルおよび電池の上側端および下側端の間に位置する熱ペレットを点火した。慣習的なカソードと比較してFeS2-NiS2カソードを含む電池において適切な性能を提供するため、少ない熱しか必要とされなかった。最良の比較を提供するため、すべてのアノード、電解質セパレータ、およびカソードペレットを各電池に対して同じ重量で調製した。しかしながら、二つの電池のための熱ペレットを異なる重量で押圧した。新しいカソードを含む電池は6低い重量の熱ペレットを用いたしたがってカロリーで6低い熱を電池スタックに与えた。驚くべきことに、新しいFeS2-NiS2カソードは、パルシング中断後、使い切るまでに比較的長い時間28Vがこの電池に関して最も低い電圧であるを提供した。パルシング中、FeS2-NiS2カソードについての電圧のバンドは、標準のカソードより非常に幅が狭く、新しいカソードにおいてより一層低いインピーダンスが示された。標準のカソードについてのより一層高い電圧レベルが電流パルスを引かなかったとき、パルス中FeS2-NiS2カソードよりも高かったが、その一方、標準のカソードについてのより一層低い電圧レベルはパルスの適用が進行中であったとき、FeS2-NiS2カソードより低かった。パルス中断の後約t=250秒で、FeS2-NiS2カソードにおける電圧は、標準のカソードよりわずかに高く、28ボルトまで使い切るのにより一層長い時間がかかった。標準のカソードに対するFeS2-NiS2カソードの優位性は、減少したインピーダンス、使い切るまでのより一層長い時間、およびより一層低い初期熱の使用を有するパルシング下での同等の電圧の供給から明白である。本開示またはその好ましい実施形態群の要素を導入するとき、冠詞aある、anある、theそのおよびsaid前記は、一以上の要素が存在することを意味することが意図される。用語comprising包含する、including含むおよびhaving有するは、包含的であることが意図され、また列記した要素以外の追加的要素が存在してよいことも意味する。様々な変化を、本開示の範囲から外れることなく、上記機構および方法において行うことができるとおりに、上記説明に含まれ、および添付の図に示されるすべての事項が、説明的なものとして解釈され、そして制限する意味ではないことが意図される。"